(57)【要約】課題：本発明は、ＣＯ２が原因の発泡を抑制する、ハイドロタルサイト類化合物粒子と水酸化カルシウム粒子および／または水酸化マグネシウムよりなる充填剤、およびその充填剤の合成樹脂への使用およびその成形品に関するもので、さらに詳しくは、下記化学構造式（１）で表わされるハイドロタルサイト類化合物粒子[(Mg2+)y(M12+)(1-y)]1-xM3+x(OH)2CO32-・mH2O・・・(式1)（ただし、式中、Ｍ１２＋は２価金属を示し、Ｍ３＋は少なくとも１種の３価金属を示し、ｘ、ｙ、ｍは下記条件を満足する価を示す。          ０＜ｘ＜０．５      ０≦ｍ＜２      ０＜ｙ≦１    ）と水酸化カルシウム粒子および／または水酸化マグネシウム粒子：ハイドロタルサイト化合物粒子を2：8〜9：1の割合で配合した発泡を抑制する充填剤、およびその充填剤を配合した発泡障害がない樹脂組成物及びその成形品。【特許請求の範囲】
【請求項１】
水酸化カルシウム粒子および／または水酸化マグネシウム粒子から成ることを特徴とする下記（ａ）の合成樹脂用充填剤の発泡障害を抑制する剤。
記
（ａ）下記化学構造式（１）で表されるハイドロタルサイト類化合物粒子から成る合成樹脂用充填剤
[(Mg2+)y(M12+)(1-y)]1-xM3+x(OH)2CO32-・mH2O            (式1)
（ただし、式中、Ｍ１２＋は２価金属を示し、Ｍ３＋は少なくとも１種の３価金属を示し、ｘ、ｙ、ｍは下記条件を満足する価を示す。
０＜ｘ＜０．５
０＜ｙ≦１
０≦ｍ＜２
【請求項２】
水酸化カルシウム粒子および／または水酸化マグネシウム粒子が、レーザー回折散乱法により測定した平均二次粒子径が０．１〜３５μｍである水酸化カルシウム粒子および／またはレーザー回折散乱法により測定した平均二次粒子径が０．０１〜１０μｍである水酸化マグネシウム粒子である、請求項１記載の発泡障害を抑制する剤。
【請求項３】
水酸化カルシウム粒子および／または水酸化マグネシウム粒子を、下記化学構造式（１）で表されるハイドロタルサイト類化合物粒子に配合したことを特徴とする発泡障害がない合成樹脂用充填剤。
[(Mg2+)y(M12+)(1-y)]1-xM3+x(OH)2CO32-・mH2O      (式1)
（ただし、式中、Ｍ１２＋は２価金属を示し、Ｍ３＋は少なくとも１種の３価金属を示し、ｘ、ｙ、ｍは下記条件を満足する価を示す。
０＜ｘ＜０．５
０＜ｙ≦１
０≦ｍ＜２
【請求項４】
水酸化カルシウム粒子および／または水酸化マグネシウム粒子が、レーザー回折散乱法により測定した平均二次粒子径が０．１〜３５μｍである水酸化カルシウム粒子および／またはレーザー回折散乱法により測定した平均二次粒子径が０．０１〜１０μｍである水酸化マグネシウム粒子である、請求項３記載の発泡障害がない合成樹脂用充填剤。
【請求項５】
水酸化カルシウム粒子および／または水酸化マグネシウム粒子：ハイドロタルサイト類化合物粒子の割合が２：８〜９：１になるように配合した請求項３または４記載の発泡障害がない合成樹脂用充填剤。
【請求項６】
水酸化カルシウム粒子および／または水酸化マグネシウム粒子：ハイドロタルサイト類化合物粒子の割合が３：７〜６：４になるように配合した請求項５記載の発泡障害がない合成樹脂用充填剤。
【請求項７】
ハイドロタルサイト粒子は、１５０〜３００℃の温度で脱結晶されたものである請求項３ないし６のいずれかに記載の発泡障害がない合成樹脂用充填剤。
【請求項８】
ハイドロタルサイト粒子が高級脂肪酸、アニオン系界面活性剤、リン酸エステル類、カップリング剤および多価アルコールと脂肪酸のエステル類よりなる群から選ばれた少なくとも１種の表面処理剤により、表面処理されている請求項３ないし６のいずれかに記載の発泡障害がない合成樹脂用充填剤。
【請求項９】
ハイドロタルサイト類化合物粒子は、その表面がケイ素化合物、ホウ素化合物およびアルミニウム化合物よりなる群から選ばれた少なくとも一種により耐酸性被覆されている請求項３ないし６のいずれかに記載の発泡障害がない合成樹脂用充填剤。
【請求項１０】
ハイドロタルサイト類化合物粒子は、レーザー回折散乱法により測定した平均二次粒子径が０．０１〜１０μｍである請求項３ないし６のいずれかに記載の発泡障害がない合成樹脂用充填剤。
【請求項１１】
請求項６ないし１０のいずれかに記載の発泡障害がない合成樹脂用充填剤を、合成樹脂１００重量部に対し、０．０１〜８０重量部配合したことを特徴とする発泡障害がない合成樹脂組成物。
【請求項１２】
合成樹脂１００重量部に対し、０．０１〜３０重量部配合したことを特徴とする請求項１１記載の合成樹脂組成物。
【請求項１３】
合成樹脂１００重量部に対し、１０〜８０重量部配合したことを特徴とする請求項１１記載の合成樹脂組成物。
【請求項１４】
合成樹脂が、塩化ビニルであり、合成樹脂組成物が熱安定性に優れたものである請求項１３記載の合成樹脂組成物。
【請求項１５】
合成樹脂がポリオレフィンまたはその共重合体またはハロゲン含有樹脂であり、合成樹脂組成物が難燃性のものである請求項１３記載の合成樹脂組成物。
【請求項１６】
請求項１１ないし１５のいずれかに記載の合成樹脂組成物より形成された成形品。
【請求項１７】
水酸化カルシウム粒子および／または水酸化マグネシウム粒子を、下記化学構造式（１）で表されるハイドロタルサイト類化合物粒子とともに、発泡障害がない合成樹脂用充填剤として合成樹脂に配合することを特徴とする合成樹脂組成物の製造方法。
[(Mg2+)y(M12+)(1-y)]1-xM3+x(OH)2CO32-・mH2O      (式1)
（ただし、式中、Ｍ１２＋は２価金属を示し、Ｍ３＋は少なくとも１種の３価金属を示し、ｘ、ｙ、ｍは下記条件を満足する価を示す。
０＜ｘ＜０．５
０＜ｙ≦１
０≦ｍ＜２
【請求項１８】
水酸化カルシウム粒子および／または水酸化マグネシウム粒子が、レーザー回折散乱法により測定した平均二次粒子径が０．１〜３５μｍである水酸化カルシウム粒子および／またはレーザー回折散乱法により測定した平均二次粒子径が０．０１〜１０μｍである水酸化マグネシウム粒子である、請求項１７記載の合成樹脂組成物の製造方法。
【請求項１９】
水酸化カルシウム粒子および／または水酸化マグネシウム粒子：ハイドロタルサイト類化合物粒子の割合が２：８〜９：１になるように配合する請求項１７記載の合成樹脂組成物の製造方法。
【請求項２０】
水酸化カルシウム粒子および／または水酸化マグネシウム粒子：ハイドロタルサイト類化合物粒子の割合が３：７〜６：４になるように配合する請求項１７記載の合成樹脂組成物の製造方法。
【請求項２１】
ハイドロタルサイト粒子は、１５０〜３００℃の温度で脱結晶されたものである請求項１７記載の合成樹脂組成物の製造方法。
【請求項２２】
ハイドロタルサイト粒子が高級脂肪酸、アニオン系界面活性剤、リン酸エステル類、カップリング剤および多価アルコールと脂肪酸のエステル類よりなる群から選ばれた少なくとも１種の表面処理剤により、表面処理されている請求項１７記載の合成樹脂組成物の製造方法。
【請求項２３】
ハイドロタルサイト類化合物粒子は、その表面がケイ素化合物、ホウ素化合物およびアルミニウム化合物よりなる群から選ばれた少なくとも一種により耐酸性被覆されている請求項１７記載の合成樹脂組成物の製造方法。
【請求項２４】
ハイドロタルサイト類化合物粒子は、レーザー回折散乱法により測定した平均二次粒子径が０．０１〜１０μｍである請求項１７記載の合成樹脂組成物の製造方法。
【請求項２５】
合成樹脂１００重量部に対し、０．０１〜８０重量部を発泡障害がない合成樹脂用充填剤として配合したことを特徴とする請求項１７ないし２４のいずれかに記載の合成樹脂組成物の製造方法。
【請求項２６】
合成樹脂１００重量部に対し、０．０１〜３０重量部を発泡障害がない合成樹脂用充填剤として配合したことを特徴とする請求項１７ないし２４のいずれかに記載の合成樹脂組成物の製造方法。
【請求項２７】
合成樹脂１００重量部に対し、１０〜８０重量部を発泡障害がない合成樹脂用充填剤として配合したことを特徴とする請求項１７ないし２４のいずれかに記載の合成樹脂組成物の製造方法。
【請求項２８】
合成樹脂が、塩化ビニルであり、合成樹脂組成物が熱安定性に優れたものである請求項１７ないし２７のいずれかに記載の合成樹脂組成物の製造方法。
【請求項２９】
合成樹脂がポリオレフィンまたはその共重合体またはハロゲン含有樹脂であり、合成樹脂組成物が難燃性のものである請求項１７ないし２７のいずれかに記載の合成樹脂組成物の製造方法。
【発明の詳細な説明】
【技術分野】
【０００１】
本発明は、合成樹脂用充填剤の発泡障害を抑制する剤および合成樹脂に配合して使用する発泡障害がない合成樹脂用充填剤に関するもので、さらに詳しくは、特定の性状を有するハイドロタルサイト類化合物粒子に、合成樹脂用充填剤の発泡障害を抑制する剤として、水酸化カルシウムおよび／または水酸化マグネシウムを一定量配合し、炭酸ガスによる発泡に対し抑制効果を持たせた、合成樹脂用充填剤および本充填剤を合成樹脂に配合した発泡障害がない優れた合成樹脂組成物、その製造方法及びその成形品に関する。
【背景技術】
【０００２】
ハイドロタルサイト類化合物は、優れた合成樹脂用安定剤として開発された。従来のＣｄ／Ｚｎ系複合金属石鹸安定剤に比べて著しく安全性、熱安定性および透明性を示すが、反面、成形品を着色させるとともに成形品に発泡を生じさせる欠点があった。その後安定剤として、ハイドロタルサイト類に亜鉛の有機酸塩とβ―ジケトン化合物またはその金属塩を併用するかあるいは有機錫化合物を併用することが提案され、着色の問題は克服された（特許文献１）。しかしながら、発泡の問題については、解決されてない。
一方、約３００℃までの温度に加熱することにより、ハイドロタルサイト類の結晶水を実質的に取り除いたものを使用する等の工夫が行われたが、安定剤組成物の調整より実際使用時に至る間に吸水現象が生じ、現実には依然として解決するには至らなかった。この発泡の問題は特に、２００℃前後の成形温度が採用される硬質のポリ塩化ビニル系樹脂成形品の製造に当たって大きな障害となっている。
この発泡原因はハイドロタルサイト類の結晶水が約１８０℃以上の成形温度で脱離を開始して、成形品に発泡を生じさせること、及びポリ塩化ビニル系樹脂が成形温度で一部分解して塩化水素ガスを発生し、これがハイドロタルサイトの炭酸イオンと反応してＣＯ２を発生し、成形品を発泡させることの２つであるとし、この２つの発泡原因を解決する方法として、ハイドロタルサイト類に酸化マグネシウムを併用する方法が見出された（特許文献２）。しかし、この方法でも発泡の問題は依然として残っている。
【先行技術文献】
【特許文献】
【０００３】
【特許文献１】特開昭５７−８０４４４号公報
【特許文献２】特開昭６３−４６２４８号公報
【特許文献３】特公昭４６−２２８０号公報
【特許文献４】米国特許第３８７９５２５号明細書
【特許文献５】特公昭５０−３００３９号公報
【特許文献６】特公昭４８−２９４７７号公報
【特許文献７】特公昭５１−２９１２９号公報）。
【発明の概要】
【発明が解決しようとする課題】
【０００４】
そこで本発明は、ＣＯ２による発泡に対し抑制効果を備えた合成樹脂用充填剤、その充填剤を配合した発泡障害がない合成樹脂組成物、その製造方法およびその成形品を提供することを目的としている。
さらに詳しくは、本発明は、ハイドロタルサイト類化合物を合成樹脂用充填剤として使用する際の発泡障害を抑制する剤、合成樹脂に配合して使用する発泡障害がない合成樹脂用充填剤、その充填剤を配合した発泡障害がない合成樹脂組成物、その製造方法およびその成形品を提供することを目的としている。
【課題を解決するための手段】
【０００５】
本発明者等は、この要求を満足させるため、研究を進めたところ、発泡の大きい原因はＣＯ２の存在にあると考え、ハイドロタルサイト類化合物粒子に特定割合の水酸化カルシウムおよび／または水酸化マグネシウムを配合することにより、ＣＯ２による発泡に対し抑制効果をもつ合成樹脂用充填剤およびその充填剤を配合した発泡障害がない合成樹脂組成物が得られることを見出した。【０００６】
かくして、本発明によれば、
（ａ）下記化学構造式（１）で表されるハイドロタルサイト粒子に
[(Mg2+)y(M12+)(1-y)]1-xM3+x(OH)2CO32-・mH2O       (式1)
（ただし、式中、Ｍ１２＋は２価金属を示し、Ｍ３＋は少なくとも１種の３価金属を示し、ｘ、ｙ、ｍは下記条件を満足する価を示す。）
０＜ｘ＜０．５      ０≦ｍ＜２      ０＜ｙ≦１
（ｂ）水酸化カルシウムおよび／または水酸化マグネシウムを（水酸化カルシウム粒子および／または水酸化マグネシウム粒子：ハイドロタルサイト類化合物粒子）の割合が発泡障害の抑制に有効な割合で、好ましくは２：８〜９：１になるように配合することでＣＯ２による発泡に対し抑制効果を有する合成樹脂用充填剤を見出した。
さらに本発明の充填剤を合成樹脂に配合し、発泡障害がない合成樹脂組成物およびその成形品を見出した。【０００７】
すなわち、本発明は、以下の（１）および（２）の合成樹脂用充填剤の発泡障害を抑制する剤を要旨としている。
（１）水酸化カルシウム粒子および／または水酸化マグネシウム粒子から成ることを特徴とする下記（ａ）の合成樹脂用充填剤の発泡障害を抑制する剤。
記
（ａ）下記化学構造式（１）で表されるハイドロタルサイト類化合物粒子から成る合成樹脂用充填剤
[(Mg2+)y(M12+)(1-y)]1-xM3+x(OH)2CO32-・mH2O            (式1)
（ただし、式中、Ｍ１２＋は２価金属を示し、Ｍ３＋は少なくとも１種の３価金属を示し、ｘ、ｙ、ｍは下記条件を満足する価を示す。
０＜ｘ＜０．５
０＜ｙ≦１
０≦ｍ＜２
（２）水酸化カルシウム粒子および／または水酸化マグネシウム粒子が、レーザー回折散乱法により測定した平均二次粒子径が０．１〜３５μｍである水酸化カルシウム粒子および／またはレーザー回折散乱法により測定した平均二次粒子径が０．０１〜１０μｍである水酸化マグネシウム粒子である、上記（１）記載の発泡障害を抑制する剤。【０００８】
また、本発明は、以下の（３）ないし（１０）の発泡障害がない合成樹脂用充填剤を要旨としている。
（３）水酸化カルシウム粒子および／または水酸化マグネシウム粒子を、下記化学構造式（１）で表されるハイドロタルサイト類化合物粒子に配合したことを特徴とする発泡障害がない合成樹脂用充填剤。
[(Mg2+)y(M12+)(1-y)]1-xM3+x(OH)2CO32-・mH2O      (式1)
（ただし、式中、Ｍ１２＋は２価金属を示し、Ｍ３＋は少なくとも１種の３価金属を示し、ｘ、ｙ、ｍは下記条件を満足する価を示す。
０＜ｘ＜０．５
０＜ｙ≦１
０≦ｍ＜２
（４）水酸化カルシウム粒子および／または水酸化マグネシウム粒子が、レーザー回折散乱法により測定した平均二次粒子径が０．１〜３５μｍである水酸化カルシウム粒子および／またはレーザー回折散乱法により測定した平均二次粒子径が０．０１〜１０μｍである水酸化マグネシウム粒子である、上記（３）記載の発泡障害がない合成樹脂用充填剤。
（５）水酸化カルシウム粒子および／または水酸化マグネシウム粒子：ハイドロタルサイト類化合物粒子の割合が２：８〜９：1になるように配合した上記（３）または（４）記載の発泡障害がない合成樹脂用充填剤。
（６）水酸化カルシウム粒子および／または水酸化マグネシウム粒子：ハイドロタルサイト類化合物粒子の割合が３：７〜６：4になるように配合した上記（５）記載の発泡障害がない合成樹脂用充填剤。
（７）ハイドロタルサイト粒子は、１５０〜３００℃の温度で脱結晶されたものである上記（３）ないし（６）のいずれかに記載の発泡障害がない合成樹脂用充填剤。
（８）ハイドロタルサイト粒子が高級脂肪酸、アニオン系界面活性剤、リン酸エステル類、カップリング剤および多価アルコールと脂肪酸のエステル類よりなる群から選ばれた少なくとも１種の表面処理剤により、表面処理されている上記（３）ないし（６）のいずれかに記載の発泡障害がない合成樹脂用充填剤。
（９）ハイドロタルサイト類化合物粒子は、その表面がケイ素化合物、ホウ素化合物およびアルミニウム化合物よりなる群から選ばれた少なくとも一種により耐酸性被覆されている上記（３）ないし（６）のいずれかに記載の発泡障害がない合成樹脂用充填剤。
（１０）ハイドロタルサイト類化合物粒子は、レーザー回折散乱法により測定した平均二次粒子径が０．０１〜１０μｍである上記（３）ないし（６）のいずれかにに記載の発泡障害がない合成樹脂用充填剤。【０００９】
また、本発明は、以下の（１１）ないし（１５）の発泡障害がない合成樹脂組成物を要旨としている。
（１１）上記（６）ないし（１０）のいずれかに記載の発泡障害がない合成樹脂用充填剤を、合成樹脂１００重量部に対し、０．０１〜８０重量部配合したことを特徴とする発泡障害がない合成樹脂組成物。
（１２）合成樹脂１００重量部に対し、０．０１〜３０重量部配合したことを特徴とする上記（１１）記載の合成樹脂組成物。
（１３）合成樹脂１００重量部に対し、１０〜８０重量部配合したことを特徴とする上記（１１）記載の合成樹脂組成物。
（１４）合成樹脂が、塩化ビニルであり、合成樹脂組成物が熱安定性に優れたものである上記（１３）記載の合成樹脂組成物。
（１５）合成樹脂がポリオレフィンまたはその共重合体またはハロゲン含有樹脂であり、合成樹脂組成物が難燃性のものである上記（１３）記載の合成樹脂組成物。【００１０】
また、本発明は、以下の（１６）の成形品を要旨としている。
（１６）上記（１１）ないし（１５）のいずれかに記載の合成樹脂組成物より形成された成形品。【００１１】
また、本発明は、以下の（１７）ないし（２９）の合成樹脂組成物の製造方法を要旨としている。
（１７）水酸化カルシウム粒子および／または水酸化マグネシウム粒子を、下記化学構造式（１）で表されるハイドロタルサイト類化合物粒子とともに、発泡障害がない合成樹脂用充填剤として合成樹脂に配合することを特徴とする合成樹脂組成物の製造方法。
[(Mg2+)y(M12+)(1-y)]1-xM3+x(OH)2CO32-・mH2O      (式1)
（ただし、式中、Ｍ１２＋は２価金属を示し、Ｍ３＋は少なくとも１種の３価金属を示し、ｘ、ｙ、ｍは下記条件を満足する価を示す。
０＜ｘ＜０．５
０＜ｙ≦１
０≦ｍ＜２
（１８）水酸化カルシウム粒子および／または水酸化マグネシウム粒子が、レーザー回折散乱法により測定した平均二次粒子径が０．１〜３５μｍである水酸化カルシウム粒子および／またはレーザー回折散乱法により測定した平均二次粒子径が０．０１〜１０μｍである水酸化マグネシウム粒子である、上記（１７）記載の合成樹脂組成物の製造方法。
（１９）水酸化カルシウム粒子および／または水酸化マグネシウム粒子：ハイドロタルサイト類化合物粒子の割合が2：8〜9：１になるように配合する上記（１７）記載の合成樹脂組成物の製造方法。
（２０）水酸化カルシウム粒子および／または水酸化マグネシウム粒子：ハイドロタルサイト類化合物粒子の割合が3：7〜６：4になるように配合する上記（１７）記載の合成樹脂組成物の製造方法。
（２１）ハイドロタルサイト粒子は、１５０〜３００℃の温度で脱結晶されたものである上記（１７）記載の合成樹脂組成物の製造方法。
（２２）ハイドロタルサイト粒子が高級脂肪酸、アニオン系界面活性剤、リン酸エステル類、カップリング剤および多価アルコールと脂肪酸のエステル類よりなる群から選ばれた少なくとも１種の表面処理剤により、表面処理されている上記（１７）記載の合成樹脂組成物の製造方法。
（２３）ハイドロタルサイト類化合物粒子は、その表面がケイ素化合物、ホウ素化合物およびアルミニウム化合物よりなる群から選ばれた少なくとも一種により耐酸性被覆されている上記（１７）記載の合成樹脂組成物の製造方法。
（２４）ハイドロタルサイト類化合物粒子は、レーザー回折散乱法により測定した平均二次粒子径が０．０１〜１０μｍである請上記（１７）記載の合成樹脂組成物の製造方法。
（２５）合成樹脂１００重量部に対し、０．０１〜８０重量部を発泡障害がない合成樹脂用充填剤として配合したことを特徴とする上記（１７）ないし（２４）のいずれかに記載の合成樹脂組成物の製造方法。
（２６）合成樹脂１００重量部に対し、０．０１〜３０重量部を発泡障害がない合成樹脂用充填剤として配合したことを特徴とする上記（１７）ないし（２４）のいずれかに記載の合成樹脂組成物の製造方法。
（２７）合成樹脂１００重量部に対し、１０〜８０重量部を発泡障害がない合成樹脂用充填剤として配合したことを特徴とする上記（１７）ないし（２４）のいずれかに記載の合成樹脂組成物の製造方法。
（２８）合成樹脂が、塩化ビニルであり、合成樹脂組成物が熱安定性に優れたものである上記（１７）ないし（２７）のいずれかに記載の合成樹脂組成物の製造方法。
（２９）合成樹脂がポリオレフィンまたはその共重合体またはハロゲン含有樹脂であり、合成樹脂組成物が難燃性のものである上記（１７）ないし（２７）のいずれかに記載の合成樹脂組成物の製造方法。
【発明の効果】
【００１２】
本発明によれば、ハイドロタルサイト類化合物を合成樹脂用充填剤として使用する際、合成樹脂中で反応して発生するＣＯ２による発泡に対し抑制効果を備えた剤、合成樹脂に配合して使用する発泡障害がない合成樹脂用充填剤、その充填剤を配合した発泡障害がない合成樹脂組成物、その製造方法およびその成形品を提供することができる。
【発明を実施するための形態】
【００１３】
以下、本発明について具体的に説明する。
［ハイドロタルサイト類化合物粒子］
本発明が対象とするハイドロタルサイト類化合物粒子は、下記化学構造式（１）で表される。
[(Mg2+)y(M12+)(1-y)]1-xM3+x(OH)2CO32-・mH2O       (式1)
前記化学構造式（１）において、Ｍ１２＋は２価金属を示し、Ｍ３＋は少なくとも１種の３価金属を示し、ｘは０＜ｘ＜０．５を満足し、ｙは０＜ｙ≦１を満足し、ｍは０≦ｍ＜２を満足する価を示す。
【００１４】
本発明のハイドロタルサイト類化合物粒子は、レーザー回折散乱法により測定した平均二次粒子径が０．０１〜１０μｍで、好ましくは０．０５〜５μｍ、さらに好ましくは０．１〜１μｍであること、つまりほとんどの粒子は２次凝集していない１次粒子である。
さらにハイドロタルサイト類化合物粒子は、ＢＥＴ法により測定された比表面積が１〜６０ｍ２／ｇであり、好ましくは５〜５０ｍ２／ｇである。平均２次粒子径は前記値より大きくなるほど、分散が不十分となり、樹脂中の遊離、ハロゲンとの中和能力が劣り、熱安定性が悪く、機械的強度が低下したり、外観不良という問題が生じてくる。またハイドロタルサイト類化合物粒子のＢＥＴ法により測定された比表面積が６０ｍ２／ｇを超えると樹脂に対する分散性が低下し、熱安定性も低くなる
【００１５】
さらに、本発明が対象とするハイドロタルサイト類化合物粒子は、脱結晶水して使用することも可能である。
脱結晶水はハイドロタルサイト類化合物粒子を加熱乾燥することにより、層間に含まれる結晶水を除去したものである。すなわち、ハイドロタルサイト類化合物粒子を１７０〜３５０℃、好ましくは、２００〜３００℃の範囲の温度で加熱することにより得られる。加熱温度が１７０℃よりも低いと脱結晶水するのに長時間係り、３００℃を超えるとハイドロタルサイト類化合物の結晶そのものが破壊されやすくなり、加熱時間の調節が困難となりやすい。
この脱結晶水されたハイドロタルサイト類化合物を含ハロゲン樹脂の安定剤として用いると含ハロゲン樹脂成形品の着色性を改善できる。成形時の熱、または成形品として使用時の太陽光線等から受ける熱及び光により分解発生するハロゲン化水素を、脱結晶水されてないハイドロタルサイト類よりも速やかに層間に閉じ込めるものと推定された。すなわちハイドロタルサイト粒子の層間に存在する結晶水を取り除くことにより、ハロゲン化水素は結晶水に邪魔されることなく、炭酸イオンとイオン交換される。脱結晶水されたハイドロタルサイト類化合物粒子は、結晶水が少ない分、脱結晶水化していないハイドロタルサイト類化合物粒子より発泡障害が少ない。しかしながら満足のいくものではない。
【００１６】
［合成樹脂用充填剤の発泡障害を抑制する剤］
本発明者等は、鋭意研究の結果、ハイドロタルサイト類化合物粒子を充填剤として使用したとき、樹脂中の発砲の原因が結晶水よりもむしろ炭酸ガスの存在が大きいことを見出した。単位面積当たりのＣＯ２量である。本発明者等はハイドロタルサイト類化合物粒子に水酸化カルシウム粒子および／または水酸化マグネシウム粒子を一定量配合した本発明の発泡を抑制する充填剤のＣＯ２量およびＢＥＴ法比表面積を測定することにより、本発明の充填剤の炭酸吸着係数を求め、発泡との関係を見出した。すなわち、本発明の充填剤の炭酸吸着係数が大きくなるほど合成樹脂に配合した場合泡が発生するので、炭酸吸着係数１００以下がのぞましい。好ましくは５０以下、さらに好ましくは２０以下である。
【００１７】
上記の炭酸吸着係数を満足し、合成樹脂に配合した場合に発泡防止効果を発揮する水酸化カルシウム粒子および／または水酸化マグネシウム粒子：ハイドロタルサイト類化合物粒子の割合が２：８〜９：1、好ましくは3：７〜7：３、さらに好ましくは４．５：５．５〜５．５：４．５である。本発明の発泡抑制充填剤を合成樹脂に配合することにより、発泡障害の問題がない合成樹脂組成物を得られることを見出した。
【００１８】
［ハイドロタルサイト類化合物粒子の製造方法］
本発明が対象とする、あるいは本発明のハイドロタルサイト類化合物粒子を製造する方法は、ＭｇとＡｌの割合および耐酸性を満足するハイドロタルサイト類化合物粒子が得られる限り、その方法や条件は何等制限されない。ハイドロタルサイト類化合物粒子を得るための原料および製造条件はそれ自体公知であり、基本的には、公知の方法に従って製造することが出来る。（例えば、特許文献３およびその対応する米国特許（特許文献４）、特許文献５、６および７）。
【００１９】
一方、ハイドロタルサイト類化合物粒子を工業的規模で多量に生産するために使用される原料は、アルミニウム源として、硫酸アルミニウムおよび水酸化アルミニウム、マグネシウム源として塩化マグネシウム（ブライン、イオン苦汁）アルカリ源として石灰（またはその消化物）が代表例として挙げられ、これらは大部分天然資源もしくはその処理物である。
【００２０】
本発明のハイドロタルサイト類化合物粒子表面をケイ素化合物、ホウ素化合物、アルミニウム化合物よりなる群から選ばれた少なくとも１種により表面被覆をして、ハイドロタルサイト類化合物粒子の耐酸性をあげてもよい。
【００２１】
［水酸化カルシウム粒子および／または水酸化マグネシウム粒子］
本発明に使用の水酸化カルシウム粒子および／または水酸化マグネシウムは合成品でも天然品でもよく、特別な限定が必要なものではないが、水酸化カルシウム粒子は、レーザー回折散乱法により測定した平均二次粒子径が０．１〜３５μｍであり、水酸化マグネシウム粒子はレーザー回折散乱法により測定した平均二次粒子径が０．０１〜１０μｍである。
ハイドロタルサイト類化合物粒子へ水酸化カルシウム粒子または水酸化マグネシウム粒子を配合する方法は、均一に混ぜ合わせられれば特別な制限はなく、例えば粉末同士をタンブラーミキサー等で混合しても、乾燥前のスラリー同士を混合し乾燥しても良い。
【００２２】
［樹脂への配合方法］
本発明の充填剤（ハイドロタルサイト類化合物粒子と水酸化カルシウム粒子および／または水酸化マグネシウム粒子）を樹脂に配合する手段それ自体には特別な制約はなく、例えば安定剤や充填剤などをこれら樹脂に配合する公知慣用の配合手段と同様な手段で、他の樹脂配合剤ととともに、もしくは別個に合成樹脂にできるだけ均一に配合すればよい。例えば、リボンブレンダー、高速ミキサー、ニーダー、ペレタイザー、押出機などの公知混合手段を利用して配合する手段や、ハイドロタルサイト類化合物粒子を有効成分としてなる縣濁液を、重合後のスラリーに添加攪拌して混合し、乾燥する手段などを例示することができる。
【００２３】
［ハイドロタルサイト類化合物粒子のさらなる変性方法］
本発明のハイドロタルサイト類化合物粒子は、それ自体を合成樹脂に配合することが出来るが、粒子を表面処理剤で処理して使用することが出来、通常その方が好ましい。
かかる表面処理剤としては、例えば高級脂肪酸、高級脂肪酸のアルカリ金属塩、アニオン系界面活性剤、リン酸エステル類、カップリング剤（シラン系、チタネート系、アルミニウム系）および多価アルコールと脂肪酸のエステル類、高級アルコールの硫酸エステル、珪素化合物、リン系化合物、アルミニウム系化合物、無機酸または有機酸からなる群から選ばれた少なくとも１種が挙げられる。
【００２４】
表面処理剤として好ましく用いられるものを例示すれば次のとおりである。（ａ）ステアリン酸、エルカ酸、パルミチン酸、ラウリン酸、ベヘニン酸等の炭素数１０以上の高級脂肪酸類，（ｂ）前記高級脂肪酸のアルカリ金属塩，（ｃ）ポリエチレングリコールエーテルの硫酸エステル塩、アミド結合硫酸エステル塩、エステル結合硫酸エステル塩、エステル結合スルホネート、アミド結合スルホン酸塩、エーテル結合スルホン酸塩、エーテル結合アルキルアリールスルホン酸塩、エステル結合アルキルアリールスルホン酸塩、アミド結合アルキルアリールスルホン酸塩等のアニオン系界面活性剤類（ｄ）オルトリン酸とオレイルアルコール、ステアリルアルコール等のモノまたはジエステルまたは両者の混合物であって、それらの酸型またはアルカリ金属塩またはアミン塩等のリン酸エステル類（ｅ）ビニルエトキシシラン、ビニル−トリス（２−メトキシ−エトキシ）シラン、γ−メタクリロキシプロピルトリメトキシシラン、γ−アミノプロピルトリメトキシシラン、β（３，４−エポキシシクロヘキシル）エチルトリメトキシシラン、γ−グリシドキシプロピルトリメトキシシラン、γ−メルカプトプロピルトリメトキシシラン等のシランカップリング剤類；イソプロピルトリイソステアロイルチタネート、イソプロピルトリス（ジオクチルパイロフォスフェート）チタネート、イソプロピルトリス（Ｎ−アミノエチル−アミノエチル）チタネート、イソプロピルトリデシルベンゼンスルホニルチタネート等のチタネート系カップリング剤類；アセトアルコキシアルミニウムジイソプロピレート等のアルミニウム系カップリング剤類（ｆ）グリセリンモノステアレート、グリセリンモノオレエート等の多価アルコールと脂肪酸のエステル類（ｇ）ステアリルアルコール、オレイルアルコール等の高級アルコールの硫酸エステル塩。（ｈ）ＳｉＯ（ＯＨ）３−、Ａｌ（ＯＨ）４−、Ｃｌ−、ＮＯ３−、Ｈ２ＰＯ４−、Ｃ６Ｈ７Ｏ７−、ＳｉＯ２（ＯＨ）２２−、Ｓｉ２Ｏ６（ＯＨ）６２−、ＨＰＯ４２−、Ｃ６Ｈ６Ｏ７２−、ＰＯ４３−、Ｃ６Ｈ５Ｏ７３、ＳｉＯ４４−、またはＳｉ４Ｏ８（ＯＨ）４４−等を有する珪素化合物、リン系化合物、アルミニウム系化合物。
【００２５】
前記した表面処理剤を使用して、ハイドロタルサイト類化合物粒子の表面処理をするには、それ自体公知の湿式または乾式方により実施できる。例えば、湿式方としては、ハイドロタルサイト類化合物粒子のスラリーに該表面処理剤を液状またはエマルジョン状で加え、約１００℃までの温度で機械的に十分混合すればよい。表面処理剤の添加量は、適宜選択できるが、該ハイドロタルサイト類化合物粒子の重量に基づいて、約１０重量％以下とするのが好ましい。
【００２６】
本発明ではハイドロタルサイト類化合物粒子の表面をケイ素化合物、ホウ素化合物、およびアルミニウム化合物の群から選ばれた少なくとも１種により耐酸性被覆され、必要に応じて付加的に前記表面処理剤の少なくとも１種以上で表面処理されたハイドロタルサイト類化合物粒子を用いることにより、さらに高い耐酸性を持ち発泡がない樹脂組成物を得ることができる。
【００２７】
前記耐酸性被覆剤として、ケイ素化合物としては、メタケイ酸ナトリウム、オルトケイ酸ナトリウムのようなケイ酸ナトリウム、メタケイ酸カリウム、オルトケイ酸カリウムのようなケイ酸カリウム、水ガラス；ホウ素化合物としては、四ホウ酸ナトリウム、メタホウ酸ナトリウム、四ホウ酸カリウム、メタホウ酸カリウム；アルミニウム化合物としてはオルトアルミン酸ナトリウム、メタアルミン酸ナトリウムのようなアルミン酸ナトリウム、オルトアルミン酸カリウム、メタアルミン酸カリウムのようなアルミン酸カリウム、塩化アルミニウム、硝酸アルミニウム、硫酸アルミニウム、リン酸アルミニウムのような鉱酸のアルミニウム塩等が挙げられる。
【００２８】
これらの耐酸性被覆剤はハイドロタルサイト類化合物粒子に対し、２重量％以下で被覆される。２重量％以上で被覆しても特に耐酸性が向上するわけでもなく、また湿式により表面処理した後の脱水濾別の作業性が悪化し問題であるので２重量％以下が望ましい。
【００２９】
表面処理をしたハイドロタルサイト類化合物粒子は、必要により、例えば水洗、脱水、造粒、乾燥、粉砕、分級の手段を適宜選択して実施し、最終製品形態とすることが出来る。
【００３０】
［樹脂への配合割合］
本発明のハイドロタルサイト類化合物粒子と水酸化カルシウム粒子および／または水酸化マグネシウム粒子からなる充填剤を樹脂用熱安定剤として使用する場合は、樹脂１００重量部に対して０．００１〜２０重量部、好ましくは０．０１〜１５重量部の割合で樹脂に配合される。また合成樹脂用難燃剤として使用する場合は、樹脂１００重量部に対して１０〜８０重量部配合される。
【００３１】
［合成樹脂の種類］
本発明のハイドロタルサイト類化合物粒子が配合される合成樹脂は、通常、成形品として使用される合成樹脂であればよく、その例としては、ポリオレフィン又はその共重合体であり、具体的には、ポリプロピレンホモポリマー、エチレンプロピレン共重合体のようなポリプロピレン系樹脂、高密度ポリエチレン、低密度ポリエチレン、超低密度ポリエチレン、ＥＶＡ（エチレンビニルアセテート樹脂）、ＥＥＡ（エチレンエチルアクリレート樹脂）ＥＥＡ（エチレンエチルアクリレート樹脂）、ＥＭＡ（エチレンアクリル酸メチル共重合樹脂）、ＥＡＡ（エチレンアクリル酸共重合樹脂）、超高分子量ポリエチレンのようなポリエチレン系樹脂、及びポリブテン、ポリ４−メチルペンテン−１等のＣ２〜Ｃ６のオレフィン（α−エチレン）の重合体もしくは共重合体である。
オレフィンとジエンとの共重合体類、エチレン−アクリレート共重合体、ポリスチレン、ポリ酢酸ビニル、ＡＢＳ樹脂、ＡＡＳ樹脂、ＡＳ樹脂、ＭＢＳ樹脂、エチレン／塩ビ共重合樹脂、エチレン酢ビコポリマー樹脂、エチレン−塩ビ−酢ビグラフト重合樹脂、塩化ビニリデン、ポリ塩化ビニル、塩素化ポリエチレン、塩素化ポリプロピレン、塩ビプロピレン共重合体、酢酸ビニル樹脂、フェノキシ樹脂、ポリアセタール、ポリアミド、ポリイミド、ポリカーボネート、ポリスルフォン、ポリフェニレンオキサイド、ポリフェニレンサルファイド、ポリエチレンテレフタレート、ポリブチレンテレフタレート、メタクリル樹脂等の熱可塑性樹脂が例示できる。
さらに、硬質塩ビ、エポキシ樹脂、フェノール樹脂、メラミン樹脂、不飽和ポリエステル樹脂、アルキド樹脂、尿素樹脂、ポリウレタン、熱硬化性ポリイミド等の硬化性樹脂、ポリテトラフロロエチレン、ポリエーテルサルフォン，非晶ポリアリレート、液晶ポリマー、ポリエーテルエーテルケトン、熱可塑性ポリイミド、ポリアミドイミド、およびＥＰＤＭ，ブチルゴム、イソプレンゴム、ＳＢＲ，ＮＢＲ，クロロヅルフォン化ポリエチレン、ＮＩＲ、ウレタンゴム、ブタジエンゴム、アクリルゴム、シリコーンゴム、フッ素ゴム等の合成ゴムを例示することが出来る。
【００３２】
［樹脂への配合方法］
本発明の組成物を調整するため、ハイドロタルサイト類化合物粒子と水酸化カルシウム粒子および／または水酸化マグネシウム粒子よりなる充填剤を樹脂に配合する手段それ自体には特別な制約はなく、例えば、安定剤や難燃剤、充填剤などをこれら樹脂に配合する公知慣用の配合手段と同様な手段で、他の樹脂配合剤と共に、もしくは別個に合成樹脂に」できるだけ均一に配合すればよい。例えば、リボンブレンダー、高速ミキサー、ニーダー、ペレタイザ―、押出機などの公知混合手段を利用して配合する手段や、ハイドロタルサイト粒子を有効成分としてなる熱劣化剤の懸濁液を、重合後のスラリーに添加攪拌して混合し、乾燥する手段などを例示することが出来る。
【００３３】
［その他の添加剤］
本発明の発泡障害のない樹脂組成物は、上記成分以外にも慣用の他の添加剤を配合してもよい。このような添加剤としては、例えば酸化防止剤、紫外線防止剤、帯電防止剤、顔料、可塑剤、充填剤、補強剤、有機ハロゲン難燃剤、架橋剤、光安定剤、紫外線吸収剤、滑剤、他の無機系および有機系熱安定剤等を例示できる。
以下実施例に基づき、本発明をより詳細に説明する。
【００３４】
実施例に基づき、本発明を詳細に説明する。
実施例において、ハイドロタルサイト類化合物粒子と水酸化カルシウム粒子および／または水酸化マグネシウム粒子よりなる充填剤の（ａ）ＣＯ２量、（ｂ）炭素吸着係数、（ｃ）平均２次粒子径、（ｄ）ＢＥＴ法比表面積に記載する測定法によって測定された値を意味する。
（ａ）ＣＯ２量
ＡＧＫ式ＣＯ２簡易精密測定装置を用い、試料中のＣＯ２含量を滴定にて測定した。
（ｂ）炭素吸着係数
下記の計算により求める。
炭素吸着係数＝計算式Ａ÷計算式Ｂ
計算式Ａ：｛配合したハイドロタルサイト類化合物粒子のＣＯ２のモル数×アボガドロ数（６．０２×１０２３）×ＣＯ２の占有面積（Ｃ＝Ｏ結合距離が１．６２Åとして３．２４Å２）｝
計算式Ｂ：｛配合した水酸化カルシウム粒子または水酸化マグネシウム粒子の表面積（配合重量×日表面積）｝
（ｃ）平均２次粒子径
ＭＩＣＲＯＴＲＡＣ粒度分布計、日機装Ｘ−１００（ＨＲＡ）タイプを用いて測定決定する。
１００ｍＬ容ビーカーに試料粉末７００ｍｇを入れ、メタノール５ｍＬを加えてなじませ、０．２Ｗ／Ｖ％−ヘキサメタリン酸ナトリウム溶液７０ｍＬをメスシリンダーで量り、徐々に試料に加え、超音波（ＮＩＳＳＥＩ  社製、ＭＯＤＥＬ  ＵＳ−３００，電流３００μＡ）で３分間分散処理した後、１分以内にその分散液の２．５−４．０ｍｌを採って、上記粒度分布計の試料室に加え、粒度分布を測定する。合計２回の測定を行い、それぞれの測定について得られた５０％累積２次粒子径の算術平均値を算出して、試料の平均２次粒子径とする。
（ｄ）ＢＥＴ法比表面積
液体窒素の吸着法により測定した。
［調整例１］（ハイドロタルサイト化合物粒子ａ）
イオン苦汁を濃度調整用タンクに移し、塩化亜鉛、硫酸アルミニウムを加えて、Ｍｇ濃度０．９４５ｍｏｌ／Ｌ、Ａｌ濃度０．６３ｍｏｌ／ＬおよびＺｎ濃度０．３１５ｍｏｌ／Ｌの混合水溶液を作る。この時、混合槽で硫酸カルシウムの沈殿を生じるので濾別し（Ａ）液とする。次に苛性ソーダを別の濃度調整用タンクに移し、炭酸ソーダ粉末、および水を加えてＮａＯＨ  ２．７ｍｏｌ／Ｌ、Ｎａ２ＣＯ３  ０．２３ｍｏｌ／Ｌ水溶液（Ｂ）を作る。
（Ａ）液１Ｌに対し（Ｂ）液１．４Ｌの割合で、予め水を入れた反応槽に、攪拌下に滞留時間が６０分となるように同時注下してハイドロタルサイトの反応スラリーを得た。
この反応スラリー８００Ｌを採取し、加熱熟成するためオートクレーブ中で１４０℃×６時間攪拌しながら維持させた。冷却後スラリーを表面処理槽に移し攪拌しながら８０℃まで加熱し、予め８０℃の温水５０Ｌに溶かしたステアリン酸ソーダ１．３Ｋｇを徐々に投入し、３０分間攪拌を維持して表面処理を完了した。個形物を濾別、洗浄し再乳化後噴霧乾燥しサンプルとした。
得られたハイドロタルサイト化合物粒子を分析した結果、組成式は
Ｍｇ０．５０Ｚｎ０．１７Ａｌ０．３３（ＯＨ）２（ＣＯ３）０．１７・０．５０Ｈ２Ｏであった。
得られた本ハイドロタルサイト化合物粒子のＢＥＴ法による比表面積およびレーザー回折散乱法により測定された平均２次粒子径を表１に示す。
［調整例２］（ハイドロタルサイト化合物粒子ｂ）
精製ブラインを濃度調整用タンクに移し、硫酸アルミニウムを加えてＭｇ濃度１．６９ｍｏｌ／ＬおよびＡｌ濃度０．８４７ｍｏｌ／Ｌの混合水溶液（Ａ）を作った。次に苛性ソーダを別の濃度調整用タンクに移し、炭酸ソーダ粉末および水を加えてＮａＯＨ  ２．７３ｍｏｌ／ＬおよびＮａ２ＣＯ３  ０．２３ｍｏｌ／Ｌを含む水溶液（Ｂ）を作った。
混合水溶液（Ａ）１．１８Ｌに対し水溶液（Ｂ）２．２Ｌの割合で、予め水を入れた反応槽に、攪拌下に滞留時間が６０分となるように同時注下してハイドロタルサイト化合物の反応スラリーを得た。この反応スラリー８００Ｌを採取し、加熱熟成するためオートクレーブ中で１７０℃×６時間攪拌しながら維持させた。冷却後スラリーを表面処理槽に移し、攪拌しながら８０℃まで加温し、予め８０℃の温水５０Ｌに溶かしたステアリン酸ソーダ２Ｋｇを徐々に投入し、３０分間攪拌を維持して表面処理を完了した。固形物を濾別、洗浄し熱風乾燥機にて乾燥後後ハンマーミル粉砕してサンプルとした。
得られたハイドロタルサイト化合物粒子を分析した結果組成式は
Ｍｇ０．６６Ａｌ０．３３（ＯＨ）２（ＣＯ３）０１７・０．５０Ｈ２Ｏであった。
得られた本ハイドロタルサイト化合物粒子のＢＥＴ法による比表面積およびレーザー回折散乱法により測定された平均２次粒子径を表１に示す。
［調整例３］（水酸化カルシウム粒子）
１．２ｍｏｌ／Ｌへ濃調した塩化カルシウム溶液と２．３ｍｏｌ／Ｌへ濃調した水酸化ナトリウム溶液を、予め水を張った反応槽へ連続的に加え、水酸化カルシウム粒子サスペンジョン液を得た。
得られたサスペンジョン液１Ｌを洗浄後、表面処理槽へ移し、撹拌しながら８０℃へ加温し、予め８０℃の温水で溶解しておいたステアリン酸ソーダ１．６ｇを徐々に投入し、表面処理を完了した。表面処理完了後、濾別、洗浄を行い乾燥，粉砕後サンプルとした。得られた本水酸化カルシウム粒子のＢＥＴ法による比表面積およびレーザー回折散乱法により測定された平均２次粒子径を表１に示す。
［調整例４］（水酸化マグネシウム粒子）
オートクレーブに０．５ｍｏｌ／Ｌの濃度に調整された塩化マグネシウム水溶液（和光純薬（株））４００ｍｌを入れ攪拌条件下に、３Ｎの苛性ソーダ溶液１２１ｍｌを滴下しながら添加し、室温（２５℃）にて３０分間反応させて水酸化マグネシウムサスペンション液を得た。このサスペンション液を、１２０℃、２時間の条件下で水熱処理し、脱水後、水洗した。洗浄した水酸化マグネシウムを表面処理槽へ移し、撹拌しながら８０℃へ加温し、予め８０℃の温水で溶解しておいたステアリン酸ソーダ０．２ｇを徐々に投入し、表面処理を完了した。表面処理完了後、濾別、洗浄を行い乾燥，粉砕後サンプルとした。得られた本水酸化マグネシウム粒子のＢＥＴ法による比表面積およびレーザー回折散乱法により測定された平均２次粒子径を表１に示す。
【００３５】
【表１】
2011111487.tif 000002
【実施例１】
【００３６】
調整例１によるハイドロタルサイト化合物粒子ａと調整例３による水酸化カルシウム粒子を、水酸化カルシウム粒子：ハイドロタルサイト化合物粒子ａの比が、０：1０、1：9、2：8、3：7、4：6、５：５、6：4、7：3、8：2、9：1になるよう調整し、それぞれのＣＯ２量を測定し表２に示した。
さらにこの調整物を下記配合組成で、ロールを用いて１９０℃で３分間混練し、厚さ０．７ｍｍのロールシートを作成した。このシートを５ｃｍ×８ｃｍのサイズに切り取り圧縮成形機を用いて１９０℃の熱を与え、１５分後、６０分後、その後は３０分毎に取り出し、発泡の状況、及び熱安定性を見た。熱安定性の評価は樹脂の劣化が着色によってあらわれ、一定の黒さに黒化した時間を測定するとともに、熱安定性初期の色を評価した。結果を表２に示す。
配合組成
ポリ塩化ビニル（重合度１０００）            １２５０ｇ
炭酸カルシウム                                  ５０
ステアリン酸亜鉛                                １０
ステアリン酸カルシウム                            ５
ＤＰＥ                                            ２．５
ＤＢＭ                                            ０．６２５
ＳＢＭ                                            ０．６２５
カスターワックス                                  ２．５
ＰＡ−２０                                        ６．２５
本発明の安定剤（ハイドロタルサイト化合物粒子ａ＋水酸化カルシウム粒子）      １０【００３７】
【表２】
2011111487.tif 000003
【実施例２】
【００３８】
実施例１の試料（ハイドロタルサイト化合物粒子ａ＋水酸化カルシウム粒子）を（ハイドロタルサイト化合物粒子ａ＋水酸化マグネシウム粒子）に変更した以外は実施例１と同様の方法で実験した。結果を表３に示す。【００３９】
【表３】
2011111487.tif 000004
【実施例３】
【００４０】
調整例１によるハイドロタルサイト化合物粒子ａを調整例２によるハイドロタルサイト化合物粒子ｂに変更し、水酸化カルシウム粒子：ハイドロタルサイト化合物粒子ｂの比を、０：1０、1：9、3：7、５：５、7：3にした以外は実施例１同様の方法でテストを行った。結果を表４に示す。【００４１】
【表４】
2011111487.tif 000005
【実施例４】
【００４２】
サンプルをハイドロタルサイト類化合物粒子ｂ：水酸化マグネシウム粒子にした以外は実施例３と同様の方法でテストを行った。結果を表５に示す。【００４３】
【表５】
2011111487.tif 000006
【実施例５】
【００４４】
調整例１のハイドロタルサイト類化合物粒子ａと日鉄工業株式会社製天然酸化カルシウムを消化して、調整例３と同様の表面処理を施したものを天然水酸化カルシウム：ハイドロタルサイ化合物粒子ａが3：7になるように配合した以外は実施例１と同様な方法でテストを行った。結果を表６に示す。【００４５】
【表６】
2011111487.tif 000007
【手続補正書】
【提出日】平成24年9月7日(2012.9.7)
【手続補正１】
【補正対象書類名】明細書
【補正対象項目名】００２１
【補正方法】変更
【補正の内容】
【００２１】
［水酸化カルシウム粒子および／または水酸化マグネシウム粒子］
本発明に使用の水酸化カルシウム粒子および／または水酸化マグネシウム粒子は合成品でも天然品でもよく、特別な限定が必要なものではないが、水酸化カルシウム粒子は、レーザー回折散乱法により測定した平均二次粒子径が０．１〜３５μｍであり、水酸化マグネシウム粒子はレーザー回折散乱法により測定した平均二次粒子径が０．０１〜１０μｍである。
ハイドロタルサイト類化合物粒子へ水酸化カルシウム粒子または水酸化マグネシウム粒子を配合する方法は、均一に混ぜ合わせられれば特別な制限はなく、例えば粉末同士をタンブラーミキサー等で混合しても、乾燥前のスラリー同士を混合し乾燥しても良い。
【手続補正２】
【補正対象書類名】明細書
【補正対象項目名】００２８
【補正方法】変更
【補正の内容】
【００２８】
これらの耐酸性被覆剤はハイドロタルサイト類化合物粒子に対し、２重量％以下で被覆される。２重量％より多い量で被覆しても特に耐酸性が向上するわけでもなく、また湿式により表面処理した後の脱水濾別の作業性が悪化し問題であるので２重量％以下が望ましい。
【手続補正３】
【補正対象書類名】明細書
【補正対象項目名】００３１
【補正方法】変更
【補正の内容】
【００３１】
［合成樹脂の種類］
本発明のハイドロタルサイト類化合物粒子が配合される合成樹脂は、通常、成形品として使用される合成樹脂であればよく、その例としては、ポリオレフィン又はその共重合体であり、具体的には、ポリプロピレンホモポリマー、エチレンプロピレン共重合体のようなポリプロピレン系樹脂、高密度ポリエチレン、低密度ポリエチレン、超低密度ポリエチレン、ＥＶＡ（エチレンビニルアセテート樹脂）、ＥＥＡ（エチレンエチルアクリレート樹脂）、ＥＭＡ（エチレンアクリル酸メチル共重合樹脂）、ＥＡＡ（エチレンアクリル酸共重合樹脂）、超高分子量ポリエチレンのようなポリエチレン系樹脂、及びポリブテン、ポリ４−メチルペンテン−１等のＣ２〜Ｃ６のオレフィン（α−エチレン）の重合体もしくは共重合体である。
オレフィンとジエンとの共重合体類、エチレン−アクリレート共重合体、ポリスチレン、ポリ酢酸ビニル、ＡＢＳ樹脂、ＡＡＳ樹脂、ＡＳ樹脂、ＭＢＳ樹脂、エチレン／塩ビ共重合樹脂、エチレン酢ビコポリマー樹脂、エチレン−塩ビ−酢ビグラフト重合樹脂、ポリ塩化ビニリデン、ポリ塩化ビニル、塩素化ポリエチレン、塩素化ポリプロピレン、塩ビプロピレン共重合体、酢酸ビニル樹脂、フェノキシ樹脂、ポリアセタール、ポリアミド、ポリイミド、ポリカーボネート、ポリスルフォン、ポリフェニレンオキサイド、ポリフェニレンサルファイド、ポリエチレンテレフタレート、ポリブチレンテレフタレート、メタクリル樹脂等の熱可塑性樹脂が例示できる。
さらに、硬質塩ビ、エポキシ樹脂、フェノール樹脂、メラミン樹脂、不飽和ポリエステル樹脂、アルキド樹脂、尿素樹脂、ポリウレタン、熱硬化性ポリイミド等の硬化性樹脂、ポリテトラフロロエチレン、ポリエーテルサルフォン，非晶ポリアリレート、液晶ポリマー、ポリエーテルエーテルケトン、熱可塑性ポリイミド、ポリアミドイミド、およびＥＰＤＭ，ブチルゴム、イソプレンゴム、ＳＢＲ，ＮＢＲ，クロロスルフォン化ポリエチレン、ＮＩＲ、ウレタンゴム、ブタジエンゴム、アクリルゴム、シリコーンゴム、フッ素ゴム等の合成ゴムを例示することが出来る。
【手続補正４】
【補正対象書類名】明細書
【補正対象項目名】００３４
【補正方法】変更
【補正の内容】
【００３４】
実施例に基づき、本発明を詳細に説明する。
実施例において、ハイドロタルサイト類化合物粒子と水酸化カルシウム粒子および／または水酸化マグネシウム粒子よりなる充填剤の（ａ）ＣＯ２量、（ｂ）炭酸吸着係数、（ｃ）平均２次粒子径、（ｄ）ＢＥＴ法比表面積に記載する測定法によって測定された値を意味する。
（ａ）ＣＯ２量
ＡＧＫ式ＣＯ２簡易精密測定装置を用い、試料中のＣＯ２含量を滴定にて測定した。
（ｂ）炭酸吸着係数
下記の計算により求める。
炭酸吸着係数＝計算式Ａ÷計算式Ｂ
計算式Ａ：｛配合したハイドロタルサイト類化合物粒子のＣＯ２のモル数×アボガドロ数（６．０２×１０２３）×ＣＯ２の占有面積（Ｃ＝Ｏ結合距離が１．６２Åとして３．２４Å２）｝
計算式Ｂ：｛配合した水酸化カルシウム粒子または水酸化マグネシウム粒子の表面積（配合重量×比表面積）｝
（ｃ）平均２次粒子径
ＭＩＣＲＯＴＲＡＣ粒度分布計、日機装Ｘ−１００（ＨＲＡ）タイプを用いて測定決定する。
１００ｍＬ容ビーカーに試料粉末７００ｍｇを入れ、メタノール５ｍＬを加えてなじませ、０．２Ｗ／Ｖ％−ヘキサメタリン酸ナトリウム溶液７０ｍＬをメスシリンダーで量り、徐々に試料に加え、超音波（ＮＩＳＳＥＩ  社製、ＭＯＤＥＬ  ＵＳ−３００，電流３００μＡ）で３分間分散処理した後、１分以内にその分散液の２．５−４．０ｍｌを採って、上記粒度分布計の試料室に加え、粒度分布を測定する。合計２回の測定を行い、それぞれの測定について得られた５０％累積２次粒子径の算術平均値を算出して、試料の平均２次粒子径とする。
（ｄ）ＢＥＴ法比表面積
液体窒素の吸着法により測定した。
［調整例１］（ハイドロタルサイト化合物粒子ａ）
イオン苦汁を濃度調整用タンクに移し、塩化亜鉛、硫酸アルミニウムを加えて、Ｍｇ濃度０．９４５ｍｏｌ／Ｌ、Ａｌ濃度０．６３ｍｏｌ／ＬおよびＺｎ濃度０．３１５ｍｏｌ／Ｌの混合水溶液を作る。この時、混合槽で硫酸カルシウムの沈殿を生じるので濾別し（Ａ）液とする。次に苛性ソーダを別の濃度調整用タンクに移し、炭酸ソーダ粉末、および水を加えてＮａＯＨ  ２．７ｍｏｌ／Ｌ、Ｎａ２ＣＯ３  ０．２３ｍｏｌ／Ｌ水溶液（Ｂ）を作る。
（Ａ）液１Ｌに対し（Ｂ）液１．４Ｌの割合で、予め水を入れた反応槽に、攪拌下に滞留時間が６０分となるように同時注下してハイドロタルサイトの反応スラリーを得た。
この反応スラリー８００Ｌを採取し、加熱熟成するためオートクレーブ中で１４０℃×６時間攪拌しながら維持させた。冷却後スラリーを表面処理槽に移し攪拌しながら８０℃まで加熱し、予め８０℃の温水５０Ｌに溶かしたステアリン酸ソーダ１．３Ｋｇを徐々に投入し、３０分間攪拌を維持して表面処理を完了した。個形物を濾別、洗浄し再乳化後噴霧乾燥しサンプルとした。
得られたハイドロタルサイト化合物粒子を分析した結果、組成式は
Ｍｇ０．５０Ｚｎ０．１７Ａｌ０．３３（ＯＨ）２（ＣＯ３）０．１７・０．５０Ｈ２Ｏであった。
得られた本ハイドロタルサイト化合物粒子のＢＥＴ法による比表面積およびレーザー回折散乱法により測定された平均２次粒子径を表１に示す。
［調整例２］（ハイドロタルサイト化合物粒子ｂ）
精製ブラインを濃度調整用タンクに移し、硫酸アルミニウムを加えてＭｇ濃度１．６９ｍｏｌ／ＬおよびＡｌ濃度０．８４７ｍｏｌ／Ｌの混合水溶液（Ａ）を作った。次に苛性ソーダを別の濃度調整用タンクに移し、炭酸ソーダ粉末および水を加えてＮａＯＨ  ２．７３ｍｏｌ／ＬおよびＮａ２ＣＯ３  ０．２３ｍｏｌ／Ｌを含む水溶液（Ｂ）を作った。
混合水溶液（Ａ）１．１８Ｌに対し水溶液（Ｂ）２．２Ｌの割合で、予め水を入れた反応槽に、攪拌下に滞留時間が６０分となるように同時注下してハイドロタルサイト化合物の反応スラリーを得た。この反応スラリー８００Ｌを採取し、加熱熟成するためオートクレーブ中で１７０℃×６時間攪拌しながら維持させた。冷却後スラリーを表面処理槽に移し、攪拌しながら８０℃まで加温し、予め８０℃の温水５０Ｌに溶かしたステアリン酸ソーダ２Ｋｇを徐々に投入し、３０分間攪拌を維持して表面処理を完了した。固形物を濾別、洗浄し熱風乾燥機にて乾燥後後ハンマーミル粉砕してサンプルとした。
得られたハイドロタルサイト化合物粒子を分析した結果組成式は
Ｍｇ０．６６Ａｌ０．３３（ＯＨ）２（ＣＯ３）０１７・０．５０Ｈ２Ｏであった。
得られた本ハイドロタルサイト化合物粒子のＢＥＴ法による比表面積およびレーザー回折散乱法により測定された平均２次粒子径を表１に示す。
［調整例３］（水酸化カルシウム粒子）
１．２ｍｏｌ／Ｌへ濃調した塩化カルシウム溶液と２．３ｍｏｌ／Ｌへ濃調した水酸化ナトリウム溶液を、予め水を張った反応槽へ連続的に加え、水酸化カルシウム粒子サスペンジョン液を得た。
得られたサスペンジョン液１Ｌを洗浄後、表面処理槽へ移し、撹拌しながら８０℃へ加温し、予め８０℃の温水で溶解しておいたステアリン酸ソーダ１．６ｇを徐々に投入し、表面処理を完了した。表面処理完了後、濾別、洗浄を行い乾燥，粉砕後サンプルとした。得られた本水酸化カルシウム粒子のＢＥＴ法による比表面積およびレーザー回折散乱法により測定された平均２次粒子径を表１に示す。
［調整例４］（水酸化マグネシウム粒子）
オートクレーブに０．５ｍｏｌ／Ｌの濃度に調整された塩化マグネシウム水溶液（和光純薬（株））４００ｍｌを入れ攪拌条件下に、３Ｎの苛性ソーダ溶液１２１ｍｌを滴下しながら添加し、室温（２５℃）にて３０分間反応させて水酸化マグネシウムサスペンション液を得た。このサスペンション液を、１２０℃、２時間の条件下で水熱処理し、脱水後、水洗した。洗浄した水酸化マグネシウムを表面処理槽へ移し、撹拌しながら８０℃へ加温し、予め８０℃の温水で溶解しておいたステアリン酸ソーダ０．２ｇを徐々に投入し、表面処理を完了した。表面処理完了後、濾別、洗浄を行い乾燥，粉砕後サンプルとした。得られた本水酸化マグネシウム粒子のＢＥＴ法による比表面積およびレーザー回折散乱法により測定された平均２次粒子径を表１に示す。
【手続補正５】
【補正対象書類名】明細書
【補正対象項目名】００４４
【補正方法】変更
【補正の内容】
【００４４】
調整例１のハイドロタルサイト類化合物粒子ａと日鉄鉱業株式会社製天然酸化カルシウムを消化して、調整例３と同様の表面処理を施したものを天然水酸化カルシウム：ハイドロタルサイ化合物粒子ａが3：7になるように配合した以外は実施例１と同様な方法でテストを行った。結果を表６に示す。
【国際調査報告】
2011111487.tif 000008
2011111487.tif 000009
2011111487.tif 000010
2011111487.tif 000011